(57)【要約】 【課題】摩耗、引っ掻き、押込み等が引き起こす損傷に対して高い耐性を有する、イオン交換可能なガラスを提供する。【解決手段】このガラスは、アルミナ、Ｂ２Ｏ３、及びアルカリ金属酸化物を含み、３配位のホウ素陽イオンを含有する。このガラスはイオン交換すると、少なくとも１０重量キログラム（ｋｇｆ）（約９８Ｎ）のビッカース亀裂開始閾値を有する。【選択図】なし【特許請求の範囲】
【請求項１】
６６モル％〜７４モル％のＳｉＯ２；
９モル％〜２０モル％のＮａ２Ｏ；
９モル％〜２２モル％のＡｌ２Ｏ３；
少なくとも２．７モル％のＢ２Ｏ３；及び
少なくとも０．１モル％のＭｇＯ； を含み、
Ｒ２Ｏ（モル％）+ＣaＯ（モル％）＋ＳｒＯ（モル％）＋ＢａＯ（モル％）−
Ａｌ２Ｏ３（モル％）−Ｂ２Ｏ３（モル％）＜０（モル％）の条件を満足する、ガラス。
【請求項２】
前記ガラスが、前記ガラスが３０キロポアズ（３．０ｋＰａ・ｓ）〜４０キロポアズ（４．０ｋＰａ・ｓ）の範囲の粘度を有する温度に等しいジルコニア破壊温度を有する請求項１に記載のガラス。
【請求項３】
前記ガラスが、
約１０モル％〜約２０モル％のＮａ２Ｏ；
０モル％〜約５モル％のＫ２Ｏ；
０．１モル％≦ＭｇＯ≦６モル％、
０モル％≦ＺｎＯ≦６モル％、及び
０モル％≦ＣａＯ＋ＳｒＯ＋ＢａＯ≦２モル％
を含む、請求項１に記載のガラス。
【請求項４】
前記ガラスは、前記ガラスの１ｋｇにつき０．１個未満の内包物を含有しており、前記内包物は少なくとも５０μｍのサイズを有する、請求項１に記載のガラス。
【請求項５】
前記ガラスは、少なくとも１０モル％のＲ２Ｏを含む、請求項１に記載のガラス。
【請求項６】
前記ガラスは、実質的にＬｉ２Ｏを含まない、請求項１に記載のガラス。
【請求項７】
３モル％≦Ｂ２Ｏ３（モル％）−（Ｒ２Ｏ（モル％）−Ａｌ２Ｏ３（モル％））≦４．５モル％である、請求項１に記載のガラス。
【請求項８】
前記ガラスは、３〜４．５モル％のＢ２Ｏ３を含む、請求項１に記載のガラス。
【請求項９】
前記ガラスは、２．７〜４．５モル％のＢ２Ｏ３を含む、請求項１に記載のガラス。
【請求項１０】
前記ガラスは、３〜１０モル％のＢ２Ｏ３を含む、請求項１に記載のガラス。
【請求項１１】
前記ガラスはイオン交換され、圧縮応力下にある層を有し、前記層は前記ガラスの表面から前記ガラス内に層深さまで延在し、少なくとも約６００ＭＰａの圧縮応力下にあり、少なくとも３０μｍの深さを有する、請求項１に記載のガラス。
【請求項１２】
カバー板、タッチスクリーン及びスクリーンの少なくも１つを含む物であって、前記カバー板、タッチスクリーンあるいはスクリーンが請求項１１に記載のガラスである物。
【請求項１３】
請求項１１に記載のガラスからなる腕時計用風防ガラス。
【発明の詳細な説明】
【関連出願の相互参照】
【０００１】
本出願は、米国特許法第１１９条の下で、２０１２年５月３１日出願の米国仮特許出願第６１／６５３４８９号及び２０１３年１月４日出願の米国仮特許出願第６１／７４８９８１号の優先権の利益を主張するものであり、本出願は上記出願の内容に依存するものであり、参照によってその全体を援用する。
【技術分野】
【０００２】
本開示は、イオン交換による化学強化が可能であり、かつそれ自体の、即ち「固有の（ｎａｔｉｖｅ）」損傷耐性を有するガラスに関する。より具体的には本開示は、イオン交換によって強化され、かつ摩耗、引っ掻き、押込み及びその他の形態の強い接触による損傷に対する耐性を有する、このようなガラスに関する。
【背景技術】
【０００３】
イオン交換処理はガラスの有意な改良を提供し、この処理によってガラスを、強い衝撃又は押込みによる損傷に耐えられるように強化できる。現在まで、アルカリ及びアルカリ土類陽イオン等の網目構造改質剤を含有するガラスが用いられてきた。これらの陽イオンは、非架橋酸素（１つのケイ素原子にのみ結合された酸素）を形成し、これはイオン交換したガラスの摩耗、引っ掻き等による損傷に対する耐性を低下させる。
【発明の概要】
【課題を解決するための手段】
【０００４】
本開示は、摩耗、引っ掻き、押込み等が引き起こす損傷に対して高い耐性を有するイオン交換可能なガラスを提供する。このガラスは、アルミナ、Ｂ２Ｏ３、及びアルカリ金属酸化物を含み、３配位のホウ素陽イオンを含有する。このガラスはイオン交換すると、少なくとも１０重量キログラム（ｋｇｆ）（約９８Ｎ）のビッカース亀裂開始閾値を有する。
【０００５】
従って本開示の一態様は、少なくとも約５０モル％のＳｉＯ２；少なくとも約１０モル％のＲ２Ｏ（ここでＲ２ＯはＮａ２Ｏを含む）；Ａｌ２Ｏ３（Ａｌ２Ｏ３（モル％）＜Ｒ２Ｏ（モル％））；及びＢ２Ｏ３（Ｂ２Ｏ３（モル％）−（Ｒ２Ｏ（モル％）−Ａｌ２Ｏ３（モル％））≧３モル％）を含む、イオン交換可能なガラスを提供することである。
【０００６】
本開示の第２の態様は、少なくとも約５０モル％のＳｉＯ２；少なくとも約１０モル％のＲ２Ｏ（ここでＲ２ＯはＮａ２Ｏを含む）；Ａｌ２Ｏ３；及びＢ２Ｏ３（Ｂ２Ｏ３（モル％）−（Ｒ２Ｏ（モル％）−Ａｌ２Ｏ３（モル％））≧３モル％）を含むガラスであって、そのジルコン破壊温度が、約２５キロポアズ（２．５ｋＰａ・ｓ）〜約４０キロポアズ（４．０ｋＰａ・ｓ）の範囲の粘度を有する温度の範囲内にある、ガラスを提供することである。
【０００７】
本開示の第３の態様は、少なくとも約１０ｋｇｆ（約９８Ｎ）のビッカース亀裂開始閾値を有するイオン交換ガラスを提供することである。このガラスは、少なくとも約５０モル％のＳｉＯ２；少なくとも約１０モル％のＲ２Ｏ（ここでＲ２ＯはＮａ２Ｏを含む）；Ａｌ２Ｏ３（Ａｌ２Ｏ３（モル％）＜Ｒ２Ｏ（モル％））；及びＢ２Ｏ３（Ｂ２Ｏ３（モル％）−（Ｒ２Ｏ（モル％）−Ａｌ２Ｏ３（モル％））≧３モル％）を含む。
【０００８】
第４の態様は、少なくとも約５０モル％のＳｉＯ２；少なくとも約１０モル％のＲ２Ｏ（ここでＲ２ＯはＮａ２Ｏを含む）；Ａｌ２Ｏ３；及び配位ホウ素陽イオンを含有する少なくとも２．７モル％のＢ２Ｏ３（Ｂ２Ｏ３−（Ｒ２Ｏ−Ａｌ２Ｏ３）≧３モル％）を含む、ガラスを提供することである。
【０００９】
これらの及び他の態様、利点及び突出した特徴は、以下の詳細な説明、添付の図面及び添付の請求項から明らかとなるであろう。
【図面の簡単な説明】
【００１０】
【図１】本明細書に記載のガラスの試料について、核磁気共鳴（ＮＭＲ）スペクトルをプロットしたグラフ
【発明を実施するための形態】
【００１１】
以下の説明では、図面に示す複数の図を通して、類似する又は対応する部品は類似の参照符号で示す。また、そうでないことが明記されていない限り、「上部」「底部」「外側」「内側」等は便宜上使用する語句であり、限定する用語として解釈されるべきではないことを理解されたい。また、ある群が、複数の要素の群及びそれらの組合せのうちの少なくとも１つを含むものとして記載されている場合、この群は、別個に又は互いの組合せで、列挙された複数の要素のうちいずれの数の要素を含むか、から実質的になるか、又はからなることを理解されたい。同様に、群が複数の要素の群及びそれらの組合せの少なくとも１つからなるものとして記載されている場合、この群は、別個に又は互いの組合せで、列挙された複数の要素のうちいずれの数の要素からなることを理解されたい。そうではないことが明記されていない限り、値の範囲を記述する場合、この値の範囲は、この範囲の上限及び下限並びにその間のいずれの範囲を含む。そうでないことが明記されていない限り、本明細書で用いる単数形は、「少なくとも１つの」又は「１つ以上」を意味する。本明細書及び図面に開示された様々な特徴を、いずれの及び全ての組み合わせで用いてよい。
【００１２】
本明細書で用いる用語「ガラス（ｇｌａｓｓ）」及び「複数のガラス（ｇｌａｓｓｅｓ）」は、ガラス及びガラスセラミックの両方を含む。用語「ガラス物品（ｇｌａｓｓ  ａｒｔｉｃｌｅ）」及び「複数のガラス物品（ｇｌａｓｓ  ａｒｔｉｃｌｅｓ）」はその最も広い意味で使用され、全体的に又は部分的にガラス及び／又はガラスセラミックで作製されたいずれの物品を含む。
【００１３】
なお、本明細書において、用語「実質的に（ｓｕｂｓｔａｎｔｉａｌｌｙ）」及び「約（ａｂｏｕｔ）」は、いずれの定量比較、値、測定値、又は他の表現が備え得る不確実性の固有の程度を表すために使用される。本明細書においてこれらの用語はまた、ある量的表現が、争点となる主題の基本的な機能に変更をもたらすことなく規定の基準から変化し得る程度を表すために使用される。
【００１４】
明記しない限り、本明細書に記載の全ての組成及び濃度は、モルパーセント（モル％）で表される。本明細書で記載及び請求される組成の範囲は、当業者の手段で決定されるガラスのバルク組成を表し、本明細書に記載の非強化及び強化ガラスの両方に適用できる。
【００１５】
図面全般、及び特に図１を参照すると、これらの図面は、特定の実施形態の説明を目的としたものであり、本開示又は添付の請求項を限定することを意図したものではないことが理解されるであろう。図面は必ずしも実寸ではなく、特定の特徴及び特定の図は、明確さ及び簡潔さを目的として寸法について又は図式的に強調して示している場合がある。
【００１６】
それ自体の損傷耐性を有するガラスを提供する。一態様では、急な衝撃による損傷に対して耐性を有するように強化できるこのガラスは、少なくとも約５０モル％のＳｉＯ２；少なくとも約１０モル％の少なくとも１つのアルカリ金属酸化物Ｒ２Ｏ（ここでＲ２ＯはＮａ２Ｏを含み、任意で他のアルカリ金属酸化物（例えば、Ｌｉ２Ｏ、Ｋ２Ｏ、Ｃｅ２Ｏ、Ｒｂ２Ｏ）を含む）；アルミナ（Ａｌ２Ｏ３）（ここで、モル％で表されるＡｌ２Ｏ３の量は、ガラス中の上記アルカリ金属酸化物の全量より少ない（即ち、Ａｌ２Ｏ３（モル％）＜Ｒ２Ｏ（モル％）））；及びホウ素酸化物（Ｂ２Ｏ３）（Ｂ２Ｏ３（モル％）−（Ｒ２Ｏ（モル％）−Ａｌ２Ｏ３（モル％））≧３モル％）を含む。
【００１７】
別の態様では、ガラスは、少なくとも約５０モル％のＳｉＯ２；Ａｌ２Ｏ３；Ｂ２Ｏ３；及び少なくとも約１０モル％のＲ２Ｏ（ここでＲ２ＯはＮａ２Ｏを含む）を含み、ここでＢ２Ｏ３（モル％）−（Ｒ２Ｏ（モル％）−Ａｌ２Ｏ３（モル％））≧３モル％であり、このガラスのジルコン破壊温度（即ちジルコンが破壊してジルコニア及びシリカを形成する温度）は、ガラス粘度が約２５キロポアズ（２．５ｋＰａ・ｓ）〜約４０キロポアズ（４．０ｋＰａ・ｓ）の範囲である温度の範囲内にある。
【００１８】
いくつかの態様では、本明細書に記載のガラスはイオン交換可能である。即ち、ガラス中に存在する陽イオン（典型的には一価アルカリ金属陽イオン）が、同一の原子価又は酸化状態を有するより大きな陽イオン（典型的には一価アルカリ金属陽イオンであるが、Ａｇ＋又はＴｌ＋等の他の陽イオン）により置換される。大きな陽イオンによる小さな陽イオンの置換は、圧縮、即ち圧縮応力ＣＳ下にある表面層を生成する。この層は、ガラスの表面から内部又は容積へと、層深さ（ＤＯＬ）だけ延在する。ガラスの表面層における圧縮応力は、ガラスの内部又は内側領域における引張応力、即ち中心張力ＣＴによって平衡化される。圧縮応力及び層深さは、従来技術で公知の手段を用いて測定できる。このような手段としては、株式会社ルケオ（東京、日本）が製造するＦＳＭ−６０００等の市販の設備を用いた表面応力測定（ＦＳＭ）が挙げられるが、これに限定されない。圧縮応力及び層深さの測定方法は、「Ｓｔａｎｄａｒｄ  Ｓｐｅｃｉｆｉｃａｔｉｏｎ  ｆｏｒ  Ｃｈｅｍｉｃａｌｌｙ  Ｓｔｒｅｎｇｔｈｅｎｅｄ  Ｆｌａｔ  Ｇｌａｓｓ」という題のＡＳＴＭ  １４２２Ｃ−９９及び「Ｓｔａｎｄａｒｄ  Ｔｅｓｔ  Ｍｅｔｈｏｄ  ｆｏｒ  Ｎｏｎ−Ｄｅｓｔｒｕｃｔｉｖｅ  Ｐｈｏｔｏｅｌａｓｔｉｃ  Ｍｅａｓｕｒｅｍｅｎｔ  ｏｆ  Ｅｄｇｅ  ａｎｄ  Ｓｕｒｆａｃｅ  Ｓｔｒｅｓｓｅｓ  ｉｎ  Ａｎｎｅａｌｅｄ，Ｈｅａｔ−Ｓｔｒｅｎｇｔｈｅｎｅｄ，ａｎｄ  Ｆｕｌｌｙ−Ｔｅｍｐｅｒｅｄ  Ｆｌａｔ  Ｇｌａｓｓ」という題のＡＳＴＭ  １２７９．１９７７９に記載されており、これらの内容は参照によりその全体が本明細書中に援用される。表面応力測定は、応力光係数（ＳＯＣ）の正確な測定に基づくものであり、この係数はガラスの応力誘発性複屈折に関連している。またＳＯＣは、繊維曲げ方法及び四点曲げ方法（これらの方法はいずれも、「Ｓｔａｎｄａｒｄ  Ｔｅｓｔ  Ｍｅｔｈｏｄ  ｆｏｒ  Ｍｅａｓｕｒｅｍｅｎｔ  ｏｆ  Ｇｌａｓｓ  Ｓｔｒｅｓｓ−Ｏｐｔｉｃａｌ  Ｃｏｅｆｆｉｃｉｅｎｔ」という題のＡＳＴＭ標準Ｃ７７０−９８（２００８年）に記載されており、これらの内容は参照によりその全体が本明細書中に援用される）、並びにバルクシリンダー法等の従来技術で公知の方法により測定される。
【００１９】
他の態様では、上述のように、本明細書に記載のガラスはイオン交換され、また層深さだけ延在する、圧縮下にある層と、引張応力下にある内部領域とを有する、少なくとも１つの表面を有する。一態様では、このイオン交換されたガラスは、少なくとも約５０モル％のＳｉＯ２；少なくとも約１０モル％のＲ２Ｏ（ここでＲ２ＯはＮａ２Ｏを含む）；Ａｌ２Ｏ３；及びＢ２Ｏ３（Ｂ２Ｏ３−（Ｒ２Ｏ−Ａｌ２Ｏ３）≧３モル％）を含む。このイオン交換されたガラスは、少なくとも約１０重量キログラム（ｋｇｆ）（約９８Ｎ）のビッカース亀裂開始閾値を有する。
【００２０】
アルカリ金属は、アルミノホウケイ酸ガラス中に存在する場合、４配位アルミニウム及びホウ素のための荷電平衡化陽イオンとして作用する。ＲＡｌＯ２又はＲＢＯ２（Ｒはアルカリ金属及びアルミニウム）に似た種類は、例えばＡｌ３＋及びＢ３＋であり、酸素により４配位となる。アルミニウム又はホウ素を取り囲む４つの酸素原子は、ケイ素原子に結合するものと仮定する。従って、各酸素はケイ素原子から１つの電子を取得し、つまり４分の３の電子を４配位のＡｌ３＋又はＢ３＋から取得する。アルカリ金属は、この構成に電子を供与し、これにより四面体の全ての４つの酸素が、完全な電子殻を取得する。アルミニウムの役割を果たすものとして、大きなアルカリ土類元素Ｃａ、Ｓｒ及びＢａが公知である。よって、Ｒ２Ｏ（モル％）＋ＣａＯ（モル％）＋ＳｒＯ＋ＢａＯ（モル％）−Ａｌ２Ｏ３（モル％）−Ｂ２Ｏ３（モル％）＝０（モル％）、あるいは（Ａｌ２Ｏ３（モル％）＋Ｂ２Ｏ３（モル％））／（Ｒ２Ｏ（モル％）＋ＣａＯ（モル％）＋ＳｒＯ（モル％）＋ＢａＯ（モル％））＝１であるアルミノホウケイ酸ガラス中には、荷電平衡化を必要とする４配位アルミニウム及びホウ素原子と丁度同数の、アルカリ及びアルカリ土類から供与された電子が存在する。Ｒ２Ｏ（モル％）＋ＣａＯ（モル％）＋ＳｒＯ（モル％）＋ＢａＯ（モル％）−Ａｌ２Ｏ３（モル％）−Ｂ２Ｏ３（モル％）＜０（モル％）である場合、荷電平衡化用のアルカリ又はアルカリ土類陽イオンに由来する電子よりも多数の、荷電平衡化を必要とするアルミニウム及びホウ素原子が存在する。このようなガラスは一般に、それ自体の、即ち「固有の」高い損傷耐性を有し、この耐性はイオン交換後に著しく強化される。
【００２１】
これらのガラスでは、十分な荷電平衡化陽イオンが利用可能であれば、アルミニウムはほぼ常に酸素による４配位となる。低原子価陽イオンは、小さく高原子価の陽イオンよりも荷電平衡化の役割を良好果たす。これは、荷電平衡陽イオンが電子濃度についてアルミニウムと競合する程度に起因する。大きく低原子価の陽イオンはこの競合に影響せず、従ってＡｌＯ４四面体内の電子濃度は高いままとなる。ガラス中に存在するアルカリ酸化物の量がＡｌ２Ｏ３の濃度以下である十分アニールされたアルカリホウケイ酸ガラスでは、アルカリ改質剤がアルミニウムとの結合において消費される又は取り込まれるため、ホウ素はほとんど４配位である。ガラス中に存在するアルカリ酸化物の量がＢ２Ｏ３とＡｌ２Ｏ３とを合わせた濃度よりも多い、十分にアニールされたアルカリホウケイ酸ガラスでは、ホウ素はほぼ４配位であり、過剰なアルカリ改質剤は非架橋酸素（ＮＢＯ）結合に取り込まれる。しかしながら、Ｂ２Ｏ３≧アルカリ改質剤＞Ａｌ２Ｏ３である十分にアニールされたアルミノホウケイ酸ガラスでは、荷電平衡化した組成物においても、ホウ素は３配位及び４配位の混合物であると考えられる。ガラスのアニール点又は歪み点超から急速冷却すると、３配位ホウ素の構造はエントロピー的に好ましいものとなる。従って、ダウンドロー（例えばスロット若しくはフュージョンドロー）処理等の形成プロセスを通して、又はそのアニール点若しくは歪み点超の温度までガラスを加熱した後に（例えば少なくとも約４℃／秒の速度で）急速冷却することにより、３配位ホウ素の割合を上昇させることができる。いくつかの実施形態では、ガラスのアニール点又は歪み点超の温度からガラスを急速冷却する。妥当な推量としては、荷電平衡化陽イオンはまずアルミニウムを４配位に安定化し、残りの陽イオンはホウ素のいくらかの画分を４配位に安定化する。上記画分は１に達してもよい。本明細書に記載のガラスは、少なくとも２．７モル％、いくつかの実施形態では約２．７モル％〜４．５モル％のＢ２Ｏ３を含み、ここでホウ素陽イオンは３配位が優勢である。いくつかの実施形態では、本明細書に記載のガラスを成すホウ素陽イオンの少なくとも約５０％は、３配位である。他の実施形態では、これらのガラス中のホウ素の少なくとも約８０％が３配位であり、また他の実施形態では、これらのガラス中のホウ素陽イオンの少なくとも９０％が３配位である。３配位ホウ素の割合は、１１Ｂ核磁気共鳴（ＮＭＲ）を用いて決定できる。図１は、６７．４５モル％のＳｉＯ２、１２．６９モル％のＡｌ２Ｏ３、３．６７モル％のＢ２Ｏ３、１３．６７モル％のＮａ２Ｏ、２．３６モル％のＭｇＯ、及び０．０９モル％のＳｎＯ２という組成を有する本明細書に記載のガラス試料のＮＭＲスペクトルを示している。４配位ホウ素の量（図１のＮ４）は８．９％〜９．５％の範囲である。従って、図１に示す各試料中に存在するホウ素の約９０％は３配位である。
【００２２】
Ｒ２Ｏ（モル％）＋ＭＯ（モル％）＜Ａｌ２Ｏ３（モル％）（ここでＭＯは二価金属酸化物（例えばＭｇＯ、ＺｎＯ、ＣａＯ、ＢａＯ、ＳｒＯ等）を表す）である場合、アルミニウムを４配位に安定化するための十分な一価又は二価陽イオンが存在せず、従ってこれらのガラス中ではホウ素がほぼ全て３配位である。いくつかの実施形態では、本明細書に記載のガラスは、約３モル％〜約４．５モル％のＢ２Ｏ３を含んでおり、このＢ２Ｏ３は、３つのアニオンに取り囲まれたホウ素陽イオンを含有し、即ちホウ素陽イオンは３配位であり、いくつかの実施形態では、Ｂ２Ｏ３（モル％）−（Ｒ２Ｏ（モル％）−Ａｌ２Ｏ３（モル％））≦４．５モル％である。３配位ホウ素は圧縮すると容易に密度が高くなり、それ自体の、即ち固有の耐性をガラスに与えるため、望ましい。しかしながら、Ｒ２Ｏ（モル％）＋ＭＯ（モル％）−Ａｌ２Ｏ３（モル％）＜０（モル％）の組成を有するガラスは、例えば約１０モル％超の極めて高いＢ２Ｏ３含有量を有することがない限り、一般に極めて高い融解温度を有する。このようなＢ２Ｏ３の高い含有量は、固定期間／時間のイオン交換において得られる層厚さが小さいことから立証されるように、表面圧縮応力及びイオン交換比率の両方に有害な影響を及ぼす。良好な損傷抵抗を得るには、（例えば約６５０ＭＰａ超の）高いＣＳ及び（例えば３０μｍ超の）有意な層深さ（ＤＯＬ）も求められるため、それ自体の高い損傷耐性という追加の利益は、イオン交換特性の低さによって相殺され得る。従って、イオン交換後の属性の最適なバランスを達成するために、ホウ素濃度を十分に低く維持することが望ましい。従っていくつかの実施形態では、本明細書に記載のガラスは、１０モル％未満のＢ２Ｏ３を含む。このようなガラスは、大量生産のために許容可能な品質レベル（例えば欠陥濃度）まで溶解するのが極めて困難である。ガラス物品の用途に応じて、連続処理において僅かに許容可能な欠陥レベルは、約５０μｍを超えるサイズ（例えば略球形の粒子においては直径、又は細長形状の粒子においては主軸）の欠陥（例えば、ガス気泡、粒子又は「糠泡」）が、ガラス１ポンド（ｌｂ）（約０．４５ｋｇ）に対して約１個である。
【００２３】
いくつかの実施形態では、本明細書に記載のガラスは、少なくとも約５０モル％のＳｉＯ２、約９モル％〜約２２モル％のＡｌ２Ｏ３；約３モル％〜約１０モル％のＢ２Ｏ３；約１０モル％〜約２０モル％のＮａ２Ｏ；０モル％〜約５モル％のＫ２Ｏ；少なくとも約０．１モル％のＭｇＯ及び／又はＺｎＯ（０モル％≦ＭｇＯ（モル％）＋ＺｎＯ（モル％）≦６モル％）；並びに、任意で、ＣａＯ、ＢａＯ及びＳｒＯの少なくとも１つ（０モル％≦ＣａＯ（モル％）＋ＳｒＯ（モル％）＋ＢａＯ（モル％）≦２モル％）を含む。いくつかの実施形態では、本明細書に記載のガラスは、約６６モル％〜約７４モル％のＳｉＯ２を含む。
【００２４】
いくつかの実施形態では、本明細書に記載のガラスは、ＭｇＯ及びＺｎＯの少なくとも一方を少なくとも約０．１モル％含む。特定の実施形態では、ガラスは、ＭｇＯ及び／又はＺｎＯを約６モル％まで含んでよい。マグネシウム及び亜鉛は、他方の二価陽イオンとは異なる挙動を示す。マグネシウム及び亜鉛は、アルミニウムをある程度まで荷電平衡化できる一方、本明細書に記載のガラス中でホウ素を４配位に安定化することについてほとんど又は全く役割を果たさないように思われる。従って、アルミノホウケイ酸ガラス中のアルカリ酸化物をマグネシウム酸化物と置換すると、ホウ素原子は４配位から３配位となり、これはイオン交換後のガラスに、より高い亀裂開始閾値負荷をもたらす。
【００２５】
上に挙げた酸化物に加えて、本明細書に記載のガラスは、以下に限られないが、ハロゲン又はハロゲン化物（Ｆ、Ｃｌ、Ｂｒ及びＩを含有する化合物）、並びに酸化物Ａｓ２Ｏ３、Ｓｂ２Ｏ３、ＣｅＯ２及びＳｎＯ２の少なくとも１つを含む化学清澄剤を更に含んでよい。これらの清澄剤は、存在する場合、一般に約０．５モル％以下のレベルで原料中にバッチ配合され、イオン交換速度及び最終的に得られる圧縮応力の両方にほとんど影響を及ぼさない。また、他の酸化物を、これらのガラスのイオン交換特性にほとんど又は全く影響しない低濃度で添加してよい。これらの酸化物の例としては、溶解器内のジルコニア耐火物が導入する一般的な不純物であるＺｒＯ２；天然シリカ源の一般的な混入要素であるＴｉＯ２；完全に純粋なもの以外の化学試薬に頻繁に見られる混入酸化物であるＦｅ２Ｏ３；及び着色に使用できる他の遷移金属酸化物が挙げられる。これらの遷移金属酸化物としては、Ｖ２Ｏ５、Ｃｒ２Ｏ３、Ｃｏ３Ｏ４、Ｆｅ２Ｏ３、ＭｎＯ２、ＮｉＯ、ＣｕＯ、Ｃｕ２Ｏ等が挙げられる。これらの酸化物の濃度は、ガラス中に存在する場合、約２モル％以下のレベルに維持される。カルシウムと比較して、Ｓｒ及びＢａ等の大型のアルカリ土類は、低い分散性及び有意に浅い圧縮層深さをもたらす。Ｓｒ及びＢａは、本明細書に記載のガラスの他の酸化物の多くと比較して無駄の大きい試薬であり、イオン交換を阻害又は遅延させるからである。従ってＳｒＯ及びＢａＯの濃度は、ガラス中に存在する場合、約０．５モル％以下のレベルで維持される。ルビジウム及びセシウム酸化物は、適当な速度でイオン交換するには大き過ぎ、無駄が大きく、かつ高濃度において高い液相線温度に寄与する。従ってこれらの酸化物の濃度は０．５モル％未満に維持される。リチウム酸化物は、硝酸カリウム塩のイオン交換槽の「毒作用（ｐｏｉｓｏｎｉｎｇ）」に寄与して、リチウムを含まない塩浴中で同じガラスをイオン交換した場合に比べて圧縮応力を低下させるため、一般に避けるべきである。また、ナトリウム−カリウムの交換と比較して、リチウムの存在により、カリウムを交換する際の拡散性が有意に低下する。従ってリチウム酸化物がガラス中に存在する場合、その濃度は約０．５モル％未満、いくつかの実施形態では約０．１モル％未満に維持すべきである。いくつかの実施形態では、本明細書に記載のガラスは実質的にリチウムを含まない。いくつかの実施形態では、本明細書に記載のガラスは実質的にリンを含まない。
【００２６】
本明細書中で用いる用語「ジルコン破壊温度」又は「Ｔ破壊」は、ジルコン（これはガラス処理及び製造において耐火材として一般的に使用される）が破壊されてジルコニア及びシリカを形成する温度を表す。フュージョン等の等粘度プロセスでは、ガラスが曝露される最高温度は、ガラスの特定の粘度に対応している。例えば「Ｔ３５ｋＰ」は、ガラスが３５キロポアズ（ｋＰ）（３．５ｋＰａ・ｓ）の粘度を有する温度を表す。破壊温度と３５０００ポアズ（３．５ｋＰａ・ｓ）の粘度に対応する温度との差分は、破壊マージンＴマージンとして定義され、ここでＴマージン＝Ｔ破壊−Ｔ３５ｋｐである。破壊マージンＴマージンが負である場合、ジルコンは破壊され、フュージョンアイソパイプ上のいくつかの場所においてジルコニア欠陥を形成する。Ｔマージンがゼロである場合にも、温度逸脱によりジルコン破壊が発生し得る。従って、破壊マージンを正とすることのみならず、最終的なガラス製品において維持しなければならないその他全ての属性を一定にしながら、可能な限りＴマージンを最大化することが望ましい。本明細書に記載のガラスは、いくつかの実施形態では粘度が約２５キロポアズ（２．５ｋＰａ・ｓ）〜約４０キロポアズ（４．０ｋＰａ・ｓ）、いくつかの実施形態では約３０キロポアズ（３．０ｋＰａ・ｓ）〜約４０キロポアズ（４．０ｋＰａ・ｓ）、特定の実施形態では３０キロポアズ（３．０ｋＰａ・ｓ）〜約３５キロポアズ（３．５ｋＰａ・ｓ）の範囲となる温度と同等のジルコン破壊温度を有する。表３に、本明細書に記載のガラスの様々な試料について測定したジルコン破壊温度Ｔ破壊を列挙する。
【００２７】
前述のように、破壊マージンＴマージンが負である場合、ジルコンは破壊され、処理装置（例えばフュージョンアイソパイプ等）のいくつかの位置においてジルコニア及びシリカを形成する。これにより、形成されたガラスが欠陥、気泡、ジルコニア小片等を含有することになる場合がある。こうしたガラス中の内包物の存在は典型的には、例えば光学顕微鏡検査等の公知の従来技術により検出される。本明細書に記載のガラスは、正のジルコン破壊マージンを有し、いくつかの実施形態では、内包物はガラス１ポンド（約０．４５ｋｇ）に対して０．１個未満であり、このとき内包物のサイズ（例えば略球形の粒子においては直径、又は細長形状の粒子においては主軸）は少なくとも約５０μｍである。いくつかの実施形態では、本明細書に記載のガラスは、ガラス１ポンド（約０．４５ｋｇ）に対して０．０１個未満の内包物を含み、このとき内包物のサイズは少なくとも約５０μｍである。
【００２８】
イオン交換によりガラスを強化するこれらの実施形態では、ガラスをイオン交換して、いくつかの実施形態では少なくとも約６００メガパスカル（ＭＰａ）未満、他の実施形態では少なくとも８００ＭＰａの圧縮応力下にある表面層を生成できる。この圧縮表面層は、少なくとも約３０マイクロメートル（μｍ）の層深さを有する。本明細書に記載のイオン交換されたガラスは、ある程度の固有の、即ちそれ自体の損傷耐性（ＩＤＲ）も有し、この損傷耐性は、１０重量キログラム（ｋｇｆ）（約９８Ｎ）以上のビッカース亀裂開始閾値を特徴とするものであってよい。いくつかの実施形態では、イオン交換したガラスは約２０ｋｇｆ（約１９６Ｎ）〜約３０ｋｇｆ（約２９４Ｎ）の範囲のビッカース亀裂開始閾値を有する。他の実施形態では、イオン交換したガラスは、約３０ｋｇｆ（約２９４Ｎ）〜約３５ｋｇｆ（約３４３Ｎ）の範囲のビッカース亀裂開始閾値を有する。本明細書に記載のビッカース亀裂開始閾値の測定は、ガラス表面に対して０．２ｍｍ／分の速度で押込荷重を印加して除去することにより実施する。最大押込荷重を１０秒間保持する。亀裂開始閾値は、１０回の押込みのうち５０％が、押込み跡の角から発するいずれの数の放射状／中心方向亀裂を呈するような押込荷重として定義される。最大負荷を所定のガラス組成に適合するまで増加させる。全ての押込測定は、５０％の相対湿度において室温で実施する。
【００２９】
本明細書に記載のガラスは、イオン交換すると、様々な種類の衝撃に対して顕著な損傷耐性を提供するのに十分な高い圧縮応力を有する。本明細書に記載のガラスは、大量生産が容易となる速度でイオン交換してよい。イオン交換の前にガラスをアニールすることにより高い圧縮応力を提供することは有利であるが、その代わりに、ガラスを高温（例えばガラスの歪み点超）から急速に冷却することによって高い圧縮応力を得ることもできる。このような急速冷却は、フュージョン又はスロットドロー処理等の例えばダウンドロー処理において発生する。本明細書に記載のイオン交換したガラスの圧縮応力、層深さ、及びそれ自体の損傷耐性の組み合わせは、急な接触及び引っ掻きによりもたらされる視認できる又は強度を制限する損傷に対する、素晴らしい耐性を提供する。
【００３０】
表１では、本明細書に記載のガラス試料（ガラス３）の物理的特性を、Ｍａｔｔｈｅｗ  Ｊ．  ＤｅｊＭｅｋａ等による「Ｉｏｎ  Ｅｘｃｈａｎｇｅａｂｌｅ  Ｇｌａｓｓ  Ｗｉｔｈ  Ｈｉｇｈ  Ｃｏｍｐｒｅｓｓｉｖｅ  Ｓｔｒｅｓｓ」という題の、２０１１年７月１日に出願された米国仮特許出願第６１／５０３７３４号の優先権を主張する、Ｍａｔｔｈｅｗ  Ｊ．  Ｄｅｊｎｅｋａ等による同じ題の２０１１年７月１日に出願された米国特許出願第１３／５３３２９８号明細書に記載のガラス（ガラス１）；及びＭａｔｔｈｅｗ  Ｊ．  Ｄｅｊｎｅｋａ等による「Ｉｏｎ  Ｅｘｃｈａｎｇｅａｂｌｅ  Ｇｌａｓｓ  Ｗｉｔｈ  Ｈｉｇｈ  Ｄａｍａｇｅ  Ｒｅｓｉｓｔａｎｃｅ」という題の２０１２年５月３１日に出願された米国仮特許出願第６１／６５３４８５号明細書に記載のガラス（ガラス２）の物理的特性と比較する。ガラス１はジルコンと適合するが低い押込閾値を有し、反対にガラス２は高い押込閾値を有するがジルコンとは非適合である。ガラス３は、上述したように高い押込閾値とジルコン適合性とを併せ持つ。
【００３１】
【表１】
2019142770.tif 000002
【００３２】
本明細書に記載のガラスの組成の更なる非限定的な実施例及びその特性を、それぞれ表２、３に挙げる。ここに挙げた実施例は、高い押込閾値を特徴とするそれ自体の損傷耐性と、低いジルコン破壊粘度を特徴とするジルコン適合性とを有するという要求を満たしている。
【００３３】
【表２−１】
2019142770.tif 000003
【００３４】
【表２−２】
2019142770.tif 000004
【００３５】
【表２−３】
2019142770.tif 000005
【００３６】
【表２−４】
2019142770.tif 000006
【００３７】
【表２−５】
2019142770.tif 000007
【００３８】
【表３−１】
2019142770.tif 000008
【００３９】
【表３−２】
2019142770.tif 000009
【００４０】
【表３−３】
2019142770.tif 000010
【００４１】
【表３−４】
2019142770.tif 000011
【００４２】
【表３−５】
2019142770.tif 000012
【００４３】
【表３−６】
2019142770.tif 000013
【００４４】
本明細書に記載のガラスは、チッピング及び引っ掻きの両方に対して耐性であり、これによりカバープレート、タッチスクリーン、腕時計用風防ガラス(watch crystals)、太陽集光器(solar concentrator)、窓、スクリーン、コンテナ、及び良好な引っ掻き耐性を備える強く丈夫なガラスが必要とされるその他の用途で用いるのに好適となる。
【００４５】
典型的な実施形態を例示の目的で明示してきたが、上述の説明は本開示又は添付の請求項の範囲を制限するものと捉えるべきではない。従って当業者は、本開示又は添付の請求項の精神及び範囲を逸脱することなく、様々な修正例、改変例、及び代替例を実施できる。
【００４６】
他の実施態様
１．ガラスにおいて、
少なくとも約５０モル％のＳｉＯ２；
少なくとも約１０モル％のＲ２Ｏ（ここでＲ２ＯはＮａ２Ｏを含む）；
Ａｌ２Ｏ３（Ａｌ２Ｏ３（モル％）＜Ｒ２Ｏ（モル％））；及び
Ｂ２Ｏ３（Ｂ２Ｏ３（モル％）−（Ｒ２Ｏ（モル％）−Ａｌ２Ｏ３（モル％））≧３モル％）
を含む、イオン交換可能なガラス。
【００４７】
２．前記ガラスは、
少なくとも約５０モル％のＳｉＯ２；
約９モル％〜約２２モル％のＡｌ２Ｏ３；
約３モル％〜約１０モル％のＢ２Ｏ３；
約９モル％〜約２０モル％のＮａ２Ｏ；
０モル％〜５モル％のＫ２Ｏ；
少なくとも約０．１モル％のＭｇＯ、ＺｎＯ、又はこれらの組み合わせ（０≦ＭｇＯ≦６かつ０≦ＺｎＯ≦６モル％）；並びに
任意で、ＣａＯ、ＢａＯ及びＳｒＯの少なくとも１つ（０モル％≦ＣａＯ＋ＳｒＯ＋ＢａＯ≦２モル％）を含む、実施態様１に記載のガラス。
【００４８】
３．前記ガラスは、約６６モル％〜７４モル％のＳｉＯ２を含む、実施態様１または２に記載のガラス。
【００４９】
４．前記ガラスは、ＭｇＯ及びＺｎＯの少なくとも一方を少なくとも約０．１モル％含む、実施態様１または２に記載のガラス。
【００５０】
５．前記ガラスは、該ガラスが約３０キロポアズ（３．０ｋＰａ・ｓ）〜約４０キロポアズ（４．０ｋＰａ・ｓ）の範囲の粘度を有する温度の範囲内のジルコン破壊温度を有する、実施態様１または２に記載のガラス。
【００５１】
６．前記ガラスは、３配位のホウ素陽イオンを含有する少なくとも約２．７モル％のＢ２Ｏ３を含む、実施態様１または２に記載のガラス。
【００５２】
７．前記ガラスは、約２．７モル％〜約４．５モル％のＢ２Ｏ３を含む、実施態様６記載のガラス。
【００５３】
８．前記ガラス中のＢ２Ｏ３の少なくとも５０％が３配位ホウ素陽イオンを含む、実施態様１または２に記載のガラス。
【００５４】
９．Ｂ２Ｏ３（モル％）−（Ｒ２Ｏ（モル％）−Ａｌ２Ｏ３（モル％））≦４．５モル％である、実施態様１または２に記載のガラス。
【００５５】
１０．前記ガラスは、前記ガラスの１ポンド（約０．４５ｋｇ）につき約０．１個未満の内包物を含有しており、前記内包物は少なくとも約５０μｍのサイズを有する、実施態様１または２に記載のガラス。
【００５６】
１１．前記ガラスはダウンドローされる、実施態様１または２に記載のガラス。
【００５７】
１２．前記ガラスは、アニール点および歪み点を有し、アニール点又は歪み点超の温度から急速冷却される、実施態様１または２に記載のガラス。
【００５８】
１３．前記ガラスはイオン交換され、少なくとも約６００ＭＰａの圧縮応力下にある層を有し、前記層は、前記ガラスの表面から前記ガラス内に少なくとも約３０μｍの層深さまで延在する、実施態様１または２に記載のガラス。
【００５９】
１４．前記圧縮応力が少なくとも約８００ＭＰａである、実施態様１３に記載のガラス。
【００６０】
１５．前記ガラスは、少なくとも約１０ｋｇｆ（約９８Ｎ）のビッカース亀裂開始閾値を有する、実施態様１３に記載のガラス。
【００６１】
１６．前記ガラスは、約２０ｋｇｆ（約１９６Ｎ）〜約３０ｋｇｆ（約２９４Ｎ）の範囲のビッカース亀裂開始閾値を有する、実施態様１５に記載のガラス。
【００６２】
１７．前記ガラスは、約３０ｋｇｆ（約２９４Ｎ）〜約３５ｋｇｆ（約３４３Ｎ）の範囲のビッカース亀裂開始閾値を有する、実施態様１５に記載のガラス。
【００６３】
１８．ガラスにおいて、少なくとも約５０モル％のＳｉＯ２；Ａｌ２Ｏ３；Ｂ２Ｏ３；及び少なくとも約１０モル％のＲ２Ｏ（ここでＲ２ＯはＮａ２Ｏを含む）を含み、Ｂ２Ｏ３（モル％）−（Ｒ２Ｏ（モル％）−Ａｌ２Ｏ３（モル％））≧３モル％であり、該ガラスが約２５キロポアズ（２．５ｋＰａ・ｓ）〜約４０キロポアズ（４．０ｋＰａ・ｓ）の範囲の粘度を有する温度の範囲内のジルコン破壊温度を有する、ガラス。
【００６４】
１９．前記ガラスは、
少なくとも約５０モル％のＳｉＯ２；
約９モル％〜約２２モル％のＡｌ２Ｏ３；
約３モル％〜約１０モル％のＢ２Ｏ３；
約９モル％〜約２０モル％のＮａ２Ｏ；
０モル％〜５モル％のＫ２Ｏ；
少なくとも約０．１モル％のＭｇＯ、ＺｎＯ、又はこれらの組み合わせ（０≦ＭｇＯ≦６かつ０≦ＺｎＯ≦６モル％）；並びに
任意で、ＣａＯ、ＢａＯ及びＳｒＯの少なくとも１つ（０モル％≦ＣａＯ＋ＳｒＯ＋ＢａＯ≦２モル％）
を含む、実施態様１８に記載のガラス。
【００６５】
２０．前記ガラスは、約６６モル％〜７４モル％のＳｉＯ２を含む、実施態様１８または１９に記載のガラス。
【００６６】
２１．前記ガラスは、ＭｇＯ及びＺｎＯの少なくとも一方を少なくとも約０．１モル％含む、実施態様１８または１９に記載のガラス。
【００６７】
２２．前記ガラスは、３配位のホウ素陽イオンを含有する少なくとも約２．７モル％のＢ２Ｏ３を含む、実施態様１８または１９に記載のガラス。
【００６８】
２３．前記ガラスは、約２．７モル％〜約４．５モル％のＢ２Ｏ３を含む、実施態様２２記載のガラス。
【００６９】
２４．前記ガラス中のＢ２Ｏ３の少なくとも５０％が３配位ホウ素陽イオンを含む、実施態様１８または１９に記載のガラス。
【００７０】
２５．Ｂ２Ｏ３（モル％）−（Ｒ２Ｏ（モル％）−Ａｌ２Ｏ３（モル％））≦４．５モル％である、実施態様１８または１９に記載のガラス。
【００７１】
２６．前記ガラスはイオン交換され、少なくとも約６００ＭＰａの圧縮応力下にある層を有し、前記層は、前記ガラスの表面から前記ガラス内に少なくとも約３０μｍの層深さまで延在する、実施態様１８または１９に記載のガラス。
【００７２】
２７．前記圧縮応力が少なくとも約８００ＭＰａである、実施態様２６に記載のガラス。
【００７３】
２８．前記ガラスは、少なくとも約１０ｋｇｆ（約９８Ｎ）のビッカース亀裂開始閾値を有する、実施態様２６に記載のガラス。
【００７４】
２９．前記ガラスは、約２０ｋｇｆ（約１９６Ｎ）〜約３０ｋｇｆ（約２９４Ｎ）の範囲のビッカース亀裂開始閾値を有する、実施態様２８に記載のガラス。
【００７５】
３０．前記ガラスは、約３０ｋｇｆ（約２９４Ｎ）〜約３５ｋｇｆ（約３４３Ｎ）の範囲のビッカース亀裂開始閾値を有する、実施態様２８に記載のガラス。
【００７６】
３１．前記ガラスは、前記ガラスの１ポンド（約０．４５ｋｇ）につき約０．１個未満の内包物を含有しており、前記内包物は少なくとも約５０μｍのサイズを有する、実施態様１８または１９に記載のガラス。
【００７７】
３２．前記ガラスはダウンドローされる、実施態様１８または１９に記載のガラス。
【００７８】
３３．前記ガラスは、アニール点および歪み点を有し、アニール点又は歪み点超の温度から急速冷却される、実施態様１８または１９に記載のガラス。
【００７９】
３４．前記ガラスは、カバープレート、タッチスクリーン、腕時計用風防ガラス、太陽集光器、窓、スクリーン、またはコンテナの少なくとも一部を形成する、実施態様１８または１９に記載のガラス。
【００８０】
３５．ガラスにおいて、
少なくとも約５０モル％のＳｉＯ２；
少なくとも約１０モル％のＲ２Ｏ（ここでＲ２ＯはＮａ２Ｏを含む）；
Ａｌ２Ｏ３（Ａｌ２Ｏ３（モル％）＜Ｒ２Ｏ（モル％））；及び
Ｂ２Ｏ３（Ｂ２Ｏ３（モル％）−（Ｒ２Ｏ（モル％）−Ａｌ２Ｏ３（モル％））≧３モル％）を含み、イオン交換され、少なくとも約１０ｋｇｆ（約９８Ｎ）のビッカース亀裂開始閾値を有するガラス。
【００８１】
３６．前記ガラスは、
少なくとも約５０モル％のＳｉＯ２；
約９モル％〜約２２モル％のＡｌ２Ｏ３；
約３モル％〜約１０モル％のＢ２Ｏ３；
約９モル％〜約２０モル％のＮａ２Ｏ；
０モル％〜５モル％のＫ２Ｏ；
少なくとも約０．１モル％のＭｇＯ、ＺｎＯ、又はこれらの組み合わせ（０≦ＭｇＯ≦６かつ０≦ＺｎＯ≦６モル％）；並びに
任意で、ＣａＯ、ＢａＯ及びＳｒＯの少なくとも１つ（０モル％≦ＣａＯ＋ＳｒＯ＋ＢａＯ≦２モル％）
を含む、実施態様３５に記載のガラス。
【００８２】
３７．前記ガラスは、約６６モル％〜７４モル％のＳｉＯ２を含む、実施態様３５または３６に記載のガラス。
【００８３】
３８．前記ガラスは、ＭｇＯ及びＺｎＯの少なくとも一方を少なくとも約０．１モル％含む、実施態様３５または３６に記載のガラス。
【００８４】
３９．前記ガラスは、３配位ホウ素陽イオンを含有する約２．７モル％〜約４．５モル％のＢ２Ｏ３を含む、実施態様３５または３６記載のガラス。
【００８５】
４０．Ｂ２Ｏ３（モル％）−（Ｒ２Ｏ（モル％）−Ａｌ２Ｏ３（モル％））≦４．５モル％である、実施態様３５または３６に記載のガラス。
【００８６】
４１．前記ガラス中のＢ２Ｏ３の少なくとも５０％が３配位ホウ素陽イオンを含む、実施態様３５または３６に記載のガラス。
【００８７】
４２．前記ガラスは、少なくとも約６００ＭＰａの圧縮応力下にある層を有し、前記層は、前記ガラスの表面から前記ガラス内に少なくとも約３０μｍの層深さまで延在する、実施態様３５または３６に記載のガラス。
【００８８】
４３．前記圧縮応力が少なくとも約８００ＭＰａである、実施態様４２に記載のガラス。
【００８９】
４４．前記ガラスは、約２０ｋｇｆ（約１９６Ｎ）〜約３０ｋｇｆ（約２９４Ｎ）の範囲のビッカース亀裂開始閾値を有する、実施態様３５または３６に記載のガラス。
【００９０】
４５．前記ガラスは、約３０ｋｇｆ（約２９４Ｎ）〜約３５ｋｇｆ（約３４３Ｎ）の範囲のビッカース亀裂開始閾値を有する、実施態様３５または３６に記載のガラス。
【００９１】
４６．前記ガラスは、前記ガラスの１ポンド（約０．４５ｋｇ）につき約０．１個未満の内包物を含有しており、前記内包物は少なくとも約５０μｍのサイズを有する、実施態様３５または３６に記載のガラス。
【００９２】
４７．前記ガラスはダウンドローされる、実施態様３５または３６に記載のガラス。
【００９３】
４８．前記ガラスは、アニール点および歪み点を有し、アニール点又は歪み点超の温度から急速冷却される、実施態様３５または３６に記載のガラス。
【００９４】
４９．前記ガラスは、カバープレート、タッチスクリーン、腕時計用風防ガラス、太陽集光器、窓、スクリーン、またはコンテナの少なくとも一部を形成する、実施態様３５または３６に記載のガラス。
【００９５】
５０．ガラスにおいて、
少なくとも約５０モル％のＳｉＯ２；
少なくとも約１０モル％のＲ２Ｏ（ここでＲ２ＯはＮａ２Ｏを含む）；
Ａｌ２Ｏ３；及び
配位ホウ素陽イオンを含有する少なくとも２．７モル％のＢ２Ｏ３（Ｂ２Ｏ３−（Ｒ２Ｏ−Ａｌ２Ｏ３）≧３モル％）を含む、ガラス。
【００９６】
５１．前記ガラスは、
少なくとも約５０モル％のＳｉＯ２；
約９モル％〜約２２モル％のＡｌ２Ｏ３；
約３モル％〜約１０モル％のＢ２Ｏ３；
約９モル％〜約２０モル％のＮａ２Ｏ；
０モル％〜５モル％のＫ２Ｏ；
少なくとも約０．１モル％のＭｇＯ、ＺｎＯ、又はこれらの組み合わせ（０≦ＭｇＯ≦６かつ０≦ＺｎＯ≦６モル％）；並びに
任意で、ＣａＯ、ＢａＯ及びＳｒＯの少なくとも１つ（０モル％≦ＣａＯ＋ＳｒＯ＋ＢａＯ≦２モル％）
を含む、実施態様５０に記載のガラス。
【００９７】
５２．前記ガラスは、約６６モル％〜７４モル％のＳｉＯ２を含む、実施態様５０または５１に記載のガラス。
【００９８】
５３．前記ガラスは、ＭｇＯ及びＺｎＯの少なくとも一方を少なくとも約０．１モル％含む、実施態様５０または５１に記載のガラス。
【００９９】
５４．前記ガラスは、該ガラスが約３０キロポアズ（３．０ｋＰａ・ｓ）〜約４０キロポアズ（４．０ｋＰａ・ｓ）の範囲の粘度を有する温度の範囲内のジルコン破壊温度を有する、実施態様５０または５１に記載のガラス。
【０１００】
５５．前記ガラスは、３配位ホウ素陽イオンを含有する約２．７モル％〜約４．５モル％のＢ２Ｏ３を含む、実施態様５０または５１に記載のガラス。
【０１０１】
５６．前記ガラス中のＢ２Ｏ３の少なくとも５０％が３配位ホウ素陽イオンを含む、実施態様５０または５１に記載のガラス。
【０１０２】
５７．Ｂ２Ｏ３（モル％）−（Ｒ２Ｏ（モル％）−Ａｌ２Ｏ３（モル％））≦４．５モル％である、実施態様５０または５１に記載のガラス。
【０１０３】
５８．前記ガラスは、該ガラスの１ポンド（約０．４５ｋｇ）につき約０．１個未満の内包物を含有しており、前記内包物は少なくとも約５０μｍのサイズを有する、実施態様５０または５１に記載のガラス。
【０１０４】
５９．前記ガラスはダウンドローされる、実施態様５０または５１に記載のガラス。
【０１０５】
６０．前記ガラスは、アニール点および歪み点を有し、アニール点又は歪み点超の温度から急速冷却される、実施態様５０または５１に記載のガラス。
【０１０６】
６１．前記ガラスはイオン交換され、少なくとも約６００ＭＰａの圧縮応力下にある層を有し、前記層は、前記ガラスの表面から前記ガラス内に少なくとも約３０μｍの層深さまで延在する、実施態様５０または５１に記載のガラス。
【０１０７】
６２．前記圧縮応力が少なくとも約８００ＭＰａである、実施態様６１に記載のガラス。
【０１０８】
６３．前記ガラスは、少なくとも約１０ｋｇｆ（約９８Ｎ）のビッカース亀裂開始閾値を有する、実施態様６１に記載のガラス。
【０１０９】
６４．前記ガラスは、約２０ｋｇｆ（約１９６Ｎ）〜約３０ｋｇｆ（約２９４Ｎ）の範囲のビッカース亀裂開始閾値を有する、実施態様６３に記載のガラス。
【０１１０】
６５．前記ガラスは、約３０ｋｇｆ（約２９４Ｎ）〜約３５ｋｇｆ（約３４３Ｎ）の範囲のビッカース亀裂開始閾値を有する、実施態様６３に記載のガラス。
【図１】
2019142770.tif 000014